(57)【特許請求の範囲】
【請求項１】
溶融金属めっき槽から連続的に引き上げられる鋼帯に対し、溶融金属めっき槽上方で鋼帯を挟んでその両面に対向配置したワイピングノズルからガスを吹き付けて付着金属の厚さを制御する溶融金属めっき鋼帯の製造装置において、浴内サポートロール上方の浴面下の鋼帯の両側に、浴内サポートロールの外周面の浴面側１／４以上を覆うように形成されたロール被覆部分と、その上方のみに配置され鋼帯に対向するように形成された鋼帯対向部分とを備える整流板が鋼帯及び浴内サポートロールに非接触に設けられ、該整流板の鋼帯対向部分はロール被覆部分の鋼帯側端部に接続されていることを特徴とする溶融金属めっき鋼帯の製造装置。
【請求項２】
上記整流板のロール被覆部分と浴内サポートロールとの最近接距離が１００ｍｍ以下であり、上記整流板の鋼帯対向部分と鋼帯との最近接距離が１００ｍｍ以下であることを特徴とする請求項１に記載の溶融金属めっき鋼帯の製造装置。
【請求項３】
上記整流板の鋼帯対向部分の最上部と金属めっき浴面との距離が１００ｍｍ以内であることを特徴とする請求項１または２に記載の溶融金属めっき鋼帯の製造装置。
【請求項４】
鋼帯と整流板との最近接距離をＳ［ｍｍ］、浴内サポートロールと整流板との最近接距離をＳｒ［ｍｍ］、整流板が覆っている浴内サポートロール外周面の浴面側円弧の長さをＬｒ［ｍｍ］、整流板の鋼帯対向部分の長さをＬ［ｍｍ］としたときに、Ｌｒ＊Ｓｒ≧Ｓ＊Ｌを満足することを特徴とする請求項１〜３のいずれかに記載の溶融金属めっき鋼帯の製造装置。
【発明の詳細な説明】
【技術分野】
【０００１】
本発明は、溶融めっきプロセスにおいて、溶融金属のスプラッシュ飛散を軽減できる溶融金属めっき鋼帯の製造装置に関するものである。
【背景技術】
【０００２】
連続溶融めっきプロセス等においては、図１に示すように、一般的にめっき槽８内に満たした溶融金属めっき浴７に鋼帯２を浸漬させシンクロール６で方向転換した後、該鋼帯２を鉛直上方に引き上げる工程の後に、鋼帯表面に付着した溶融金属が板幅方向および板長手方向に均一に所定のめっき厚になるように、この鋼帯２を挟んで対向して設けた鋼帯幅方向に延在するガスワイピングノズル３から加圧気体を鋼帯上に噴出させて、余剰な溶融金属を絞り取り、溶融金属の付着量（めっき付着量）を制御するガスワイピング装置が設けられている。
【０００３】
ガスワイピング部での鋼帯走行位置を安定化させるために、通常、シンクロール６上方の浴面下に浴内サポートロール５が配置され、また合金化処理等を行う場合は必要に応じてガスワイピングノズル３上方に浴上サポートロール４が設置される。
【０００４】
ガスワイピングノズル３は、多様な鋼帯幅に対応すると同時に鋼帯引き上げ時の幅方向のズレなどに対応するため、通常、鋼帯幅より長く、すなわち鋼帯２の幅端部より外側まで延びている。このようなガスワイピング装置では、鋼帯２に衝突した噴流の乱れによって鋼帯下方に落下する溶融金属が周囲に飛び散る、いわゆるスプラッシュが発生して、鋼帯の表面品質の低下を招く。
【０００５】
また、連続プロセスにおいて、生産量を増加させるには、鋼帯通板速度を増加させればよいが、連続溶融めっきプロセスにおいてガスワイピング方式でめっき付着量を制御する場合、溶融金属の粘性により、ライン速度の増加に伴って鋼帯のめっき浴通過直後の初期付着量が増加するため、めっき付着量を一定範囲内に制御するには、ワイピングガス圧力をより高圧に設定せざるを得ず、それによってスプラッシュが大幅に増加し、良好な表面品質を維持できなくなる。
【０００６】
上記の問題を解決するため、溶融金属めっき槽からワイピングノズルに到達するまでの間で鋼帯に随伴する余剰な溶融金属をある程度削減してめっき浴通過直後の初期付着量を低減しておく方法が以下の通り開示されている。
【０００７】
特許文献１には、めっき液中サポートロールとガスワイピングノズルとの間に、鋼帯の両面に非接触で対向する溶融金属絞り部材を設けて余剰めっきを取り除いた後に、ガスワイピングでめっき厚を調整する装置で、該溶融金属絞り部材の形状は、矩形あるいは下端ほど鋼帯表裏面との距離が広くなる導入部を有する形状あるいは円柱体が望ましく、該溶融金属絞り部材の設置位置は、めっき液面の上下にまたがる位置が最も望ましいとする溶融金属めっき装置が開示されている。
【０００８】
特許文献２には、めっき液面から出たところに、鋼帯両面に鋼帯に対して傾斜させたブレード掻き取り装置を設けて余剰めっきを取り除いた後に、ガスワイピングでめっき厚を調整する装置で、該ブレードの鋼帯に最も近接する部分が直径３０ｍｍ以下の丸みを有することが特徴の溶融金属めっき装置が開示されている。
【特許文献１】特開２００４−７６０８２号公報
【特許文献２】特開２００５−１５８３７号公報
【発明の開示】
【発明が解決しようとする課題】
【０００９】
ところが、特許文献１に開示された方法では、溶融金属絞り部材がめっき浴面より上側あるいはめっき液面の上下にまたがる場合に、ガスワイピングによって最終的に取り除かれる溶融金属が下方に流れ落ちて、鋼帯と溶融金属絞り部材との隙間に液だまりを形成してしまい、その液溜まりの高さからガスワイピングまでの距離が短いために結果的に絞り効果が小さいこと、また、溶融金属絞り部材に固着して固体化した金属が鋼帯に付着して表面欠陥が発生するなどの問題がある。一方、溶融金属絞り部材をめっき槽内に配置した場合でも、溶融金属絞り部材の下端ほど鋼帯との距離が広くなる形状にすることによって、流路が徐々に狭くなるため溶融金属が集中して流れ込んで流速が局所的に増加し、絞り効果が小さくなる問題がある。
【００１０】
また、特許文献２に開示された方法では、例えブレードを傾斜させて鋼帯先端部に丸みを与えても、特許文献１と同様に上端に液だまりができてしまうためにそこからガスワイピングまでの距離が短いために結果的に絞り効果が小さい。
【００１１】
従って、特許文献１〜３の方法では、めっき浴通過直後の初期付着量を低減する効果が十分に発現されないため、ガスワイピング部で溶融金属のスプラッシュの発生を低減する効果が不十分である。
【００１２】
本発明は、上記問題点を考慮し、めっき浴通過直後の初期付着量を低減し、通常通板速度においても、また高速通板時においても、スプラッシュの発生を低減し、表面外観に優れる溶融金属めっき鋼帯を安定して製造できる溶融金属めっき鋼帯製造設備を提供することを課題とする。
【課題を解決するための手段】
【００１３】
本発明者らは、シンクロールからガスワイピングまでの間に、余剰な溶融金属を取り除くための溶融金属絞り部材を設置するにあたり、前記のように液溜まり位置とガスワイピング位置との距離が短いことで結果的に余剰めっき量を削減できない問題が発生することから、溶融金属絞り部材はめっき液面より下側に設置するのが最良であるとの結論に至った。しかしながら、溶融金属絞り部材の断面形状が従来技術のままではめっき絞り効果は小さい。そこで、めっき槽から出た鋼帯に付随する溶融金属めっきの量を効果的に削減するべく、溶融金属絞り部材周辺の溶融金属の流れを模擬する水モデル装置を用いて、詳細な流動解析を行った。その結果、鋼帯に付随して持上げられる溶融金属の量に影響しているのは、鋼帯表面近傍で鋼帯進行方向に流れるいわゆる随伴流であり、この流れを減少させるほど効果的であることがわかった。
【００１４】
本発明者らは、以上の知見に基づいて、鋼帯に付随する余剰な溶融金属を取り除くための溶融金属絞り部材形状などについて鋭意検討を重ねた結果、溶融金属絞り部材として、浴内サポートロールの外周面の浴面側１／４以上を覆う部分と鋼帯に対向する部分とを備える整流板を着想し、以下の特徴を有する発明を完成させた。
【００１５】
（１）溶融金属めっき槽から連続的に引き上げられる鋼帯に対し、溶融金属めっき槽上方で鋼帯を挟んでその両面に対向配置したワイピングノズルからガスを吹き付けて付着金属の厚さを制御する溶融金属めっき鋼帯の製造装置において、浴内サポートロール上方の浴面下の鋼帯の両側に、浴内サポートロールの外周面の浴面側１／４以上を覆うように形成されたロール被覆部分と、その上方のみに配置され鋼帯に対向するように形成された鋼帯対向部分とを備える整流板が鋼帯及び浴内サポートロールに非接触に設けられ、該整流板の鋼帯対向部分はロール被覆部分の鋼帯側端部に接続されていることを特徴とする溶融金属めっき鋼帯の製造装置。
【００１６】
（２）上記整流板のロール被覆部分とサポートロールとの最近接距離が１００ｍｍ以下であり、上記整流板の鋼帯対向部分と鋼帯との最近接距離が１００ｍｍ以下であることを特徴とする（１）に記載の溶融金属めっき鋼帯の製造装置。
【００１７】
（３）上記整流板の鋼帯対向部分の最上部と金属めっき浴面との距離が１００ｍｍ以内であることを特徴とする（１）または（２）に記載の溶融金属めっき鋼帯の製造装置。
【００１８】
（４）鋼帯と整流板との最近接距離をＳ［ｍｍ］、浴内サポートロールと整流板との最近接距離をＳｒ［ｍｍ］、整流板が覆っている浴内サポートロール外周面の浴面側円弧の長さをＬｒ［ｍｍ］、整流板の鋼帯対向部分の長さをＬ［ｍｍ］としたときに、Ｌｒ＊Ｓｒ≧Ｓ＊Ｌを満足することを特徴とする（１）〜（３）のいずれかに記載の溶融金属めっき鋼帯の製造装置。
【発明の効果】
【００１９】
本発明によれば、めっき浴中に浴内サポートロールの外周面の浴面側１／４以上を覆う部分と鋼帯に対向する部分とを備える整流板を設けることによって鋼帯に付随する余剰な溶融金属量を削減した後にガスワイピングでめっき厚を調整できるので、スプラッシュの発生量を大幅に低減できる。また、従来技術では通板速度を上昇するとスプラッシュの発生量が大幅に増加したが、本発明によれば、通板速度を大幅に上昇してもスプラッシュの発生を抑制でき、表面欠陥の無いめっき鋼帯を高い生産性を維持して製造することが可能となる。
【発明を実施するための最良の形態】
【００２０】
以下、図面を参照して本発明の実施の形態を説明する。以下の図において、説明済みの図に示された部分の作用と同じ作用の部分には同じ符号を付してその説明を省略する。図２は、本発明の溶融金属めっき鋼帯製造装置の一実施形態を示す図である。図２において、１が整流板である。整流板１は、各浴内サポートロール５上方の浴面下の鋼帯２の両側に設けられている。
【００２１】
整流板１は、浴内サポートロール５の外周面を非接触に覆うように形成された部分（ロール被覆部分）と鋼帯に非接触で対向するように形成された部分（鋼帯対向部分）を備える。鋼帯対向部分は、ロール被覆部分の上方に配置され、鋼帯対向部分の下端部はロール被覆部分の鋼帯側端部に接続されている。浴内サポートロール５は、鋼帯最近接部が鋼帯進行方向と同方向となるように回転駆動される。
【００２２】
図３は、図２の装置に設置される整流板１の断面形状の一実施形態及び該整流板１周辺の溶融金属の流れを示す図である。１１は浴内サポートロール５に随伴する流れ、１２は鋼帯２に随伴する流れ、１３は流れ１１により発生する流れである。
【００２３】
めっき浴面下の浴内サポートロール５上方に整流板１を設置すると、浴内サポートロール５と整流板１の間に、浴内サポートロール５に随伴される流れ１１が発生する。流れ１１が発生すると、鋼帯２の進行に伴う随伴流１２が発生していても、鋼帯２と整流板１の間に鋼帯２の進行方向と逆方向の強制的な流れ１３が発生し、随伴流１２を大幅に抑制する。これによりめっき浴から引き上げられる鋼帯に付随する余剰な溶融金属量を削減できる。
【００２４】
浴内サポートロール５の回転によって発生する随伴流１１によって鋼帯２と整流板１の間に鋼帯２の進行方向と逆方向の流れ１３を十分に発生させるには、整流板１の浴内サポートロール５を覆う部分の長さは、浴内サポートロール５の外周面の浴面側１／４以上覆う長さにすることが必要である。浴内サポートロール５を覆う部分の長さが長いほど効果が向上する。ここで、整流板１が浴内サポートロール５を覆う長さは、浴内サポートロール中心線に垂直な断面で整流板１を浴内サポートロール５の中心に向かって投影したときに浴内サポートロール５外周面における整流板１の投影弧長である。
【００２５】
また、整流板１と浴内サポートロール５の距離は１００ｍｍ以下が好ましく、５０ｍｍ以下がさらに好ましい。１００ｍｍより大きいと随伴流１１の流れが弱くなるため、流れ１３が発生しなくなり、鋼帯に付随する余剰な溶融金属量を削減する効果が低下する。また、５０ｍｍ以下になると、鋼板に随伴する余剰な溶融金属量を削減する流れ自体を抑制することができるため、鋼帯に付随する余剰な溶融金属量を削減する効果がさらに大きくなる。整流板１と浴内サポートロール５との距離は、整流板１が浴内サポートロール５に接触しないなら小さくしても構わない。
【００２６】
また、整流板１と鋼帯２との距離は１００ｍｍ以下が好ましく、５０ｍｍ以下がさらに好ましい。１００ｍｍより大きくなると、鋼帯２の進行方向と逆方向の流れ１３が鋼帯２の進行に伴う随伴流１２に影響を及ぼさなくなり、鋼帯に付随する余剰な溶融金属量を削減する効果が低下する。また、５０ｍｍ以下になると、鋼帯に付随する流れ自体を抑制することができるため、鋼帯に付随する余剰な溶融金属量を削減する効果がさらに大きくなる。整流板１と鋼帯２との距離は、整流板１が鋼帯２に接触しないなら小さくしても構わない。
【００２７】
整流板１は、浴内サポートロール５との距離を一定に保つ必要はなく、また鋼帯２との距離を一定に保つ必要もない。従って、整流板１の浴内サポートロール５を覆う部分の形状は円弧状に限定されず、また整流板１の鋼帯２に対向する部分は鋼帯と平行でなくてもよい。
【００２８】
整流板１の上端は、金属めっき浴面より１００ｍｍ以内の位置になるように設置するのが好ましい。浴面からの距離が１００ｍｍより大きいと、整流板１の上方で鋼帯２の進行にともなう随伴流１２が発達し、鋼帯に付随する余剰な溶融金属量を削減する効果が低下する。整流板１の上端が金属めっき浴面上にあると、ワイピングされた余剰な溶融金属が整流板１の上端に付着し、鋼板を傷つける問題がある。
【００２９】
次に、図４に示すように、浴内ロールを覆う部分は浴内サポートロール５と同じ中心を持つ円弧とし、鋼帯対向部分は鋼帯面に平行な形状とした整流板１について、整流板の絞り性能を検討した。その結果、鋼帯２と整流板１との距離をＳ［ｍｍ］、浴内サポートロール５と整流板１との距離をＳｒ［ｍｍ］、整流板１が覆っている浴内サポートロール５の外周面の浴面側円弧の長さをＬｒ［ｍｍ］、整流板１の鋼帯２と平行な部分の長さをＬ［ｍｍ］としたときに、めっき浴から引き上げられる鋼帯に随伴する余剰な溶融金属量を削減するためには、下式（１）を満たしていることがより好ましいことを見出した。
Ｌｒ＊Ｓｒ≧Ｌ＊Ｓ…（１）
なお、サポートロール周速Ｖｒと鋼帯速度Ｖｐは同期しており、鋼帯２と整流板１との距離Ｓおよび浴内サポートロール５と整流板１との距離Ｓｒはいずれも１００ｍｍ以下、整流板１が覆っている浴内サポートロール５の外周面の浴面側円弧の長さＬｒはπＤ／４以上である。
【００３０】
式（１）の左辺が大きければ大きいほど、鋼帯に付随する余剰な溶融金属量を削減する効果を向上させることが可能である。
【００３１】
整流板１の浴内サポートロール５を覆う部分の形状が図３のような円弧でなく、例えば図５（ａ）のような水平部分と鉛直部分が接続された逆Ｌ型形状や、図５（ｂ）のような水平部分と鉛直部分の間に傾斜部分が存在する形状であれば、多少圧損が発生して効果は低下するものの、浴内サポートロール５の鋼帯側かつ浴面側のロール外周面（図５（ａ）、（ｂ）の四分円ＡＯＢの円弧部分。ただし、ＡＯは鋼帯面と直角、ＢＯは鋼帯面と平行である。）と整流板１の最近接距離Ｓｒ’を代表距離Ｓｒとして式（１）に当てはめることで、およその効果を算定することが可能である。
【００３２】
また、整流板１の鋼帯２に対向する部分は、図３のように鋼帯面と平行な形状のものだけでなく、例えば図６のように鋼帯進行方向で鋼帯面に対して傾斜した形状のものであっても、鋼帯２と整流板１の最近接距離Ｓ’を代表距離Ｓとし、また整流板１の鋼帯対向部分を鋼帯面に投影したときに整流板１の鋼帯対向部分の鋼帯通板方向の投影長さをＬとして、式（１）に当てはめることで、およその効果を算定することが可能である。
【実施例】
【００３３】
図２に示した溶融金属めっき鋼帯の製造装置を、連続溶融亜鉛めっきラインに設置し、溶融亜鉛めっき鋼帯の製造実験を行った。整流板１はサポートロール５のフレームに取り付けているため、ライン稼動中に任意に移動することはできない。
【００３４】
上記連続溶融亜鉛めっきラインにおいて、鋼帯２の両側に配置された浴内サポートロール同士の鉛直方向オフセット量は２００ｍｍ、浴面と浴面に近い側の浴内サポートロール上端との距離は８０ｍｍであった。周辺機器との取り合いを考慮して、浴内サポートロール５と整流板１との距離Ｓｒを２０ｍｍ、鋼帯２と整流板１との距離Ｓを、一定の３０ｍｍ、又は、整流板の鋼帯対向部分を、上端２０ｍｍ、下端３０ｍｍの傾斜形状とし、溶融亜鉛液面との距離が３０ｍｍとなるまで整流板１の鋼帯と平行な部分の長さを伸ばした。整流板１の浴内サポートロール５を覆う部分の形状は円弧にした。整流板１の鋼帯幅方向長さはガスワイピングノズル相当の２０００ｍｍとした。浴内サポートロール径Ｄは４００ｍｍである。
【００３５】
溶融亜鉛めっき鋼帯製造条件は、ガスワイピングノズルのスリットギャップ０．８ｍｍ、ガスワイピングノズル−鋼帯距離７ｍｍ、溶融亜鉛浴からのノズル高さ４００ｍｍ、溶融亜鉛浴温度４６０℃とし、製造する鋼帯のサイズは、０．８ｍｍ厚×１．２ｍ幅、めっき付着量は片面４５ｇ／ｍ２とした。その他の製造条件および整流板１の浴内サポートロール５の外周面の浴面側を覆う部分の長さＬｒ、鋼帯と整流板との最近接距離Ｓ、整流板の鋼帯対向部分の長さＬ、浴内サポートロールと整流板との最近接距離Ｓｒおよび製品品質指標となるスプラッシュ発生量の調査結果を表１に示す。スプラッシュ発生量は、各製造条件で通過した鋼帯長さに対する検査工程でスプラッシュ欠陥ありと判定された鋼帯長さの比率であり、実用上問題とならない軽度のスプラッシュ欠陥を含んでいる。
【００３６】
【表１】
0005549050.tif 000002
【００３７】
実施例１および２は、整流板１の浴内サポートロール５の外周面の浴面側を覆う部分の長さＬｒが異なる例であるが、いずれも比較例１より大幅なスプラッシュ低減効果が得られた。実施例３は、整流板１の鋼帯対向部分の形状を上端２０ｍｍ、下端３０ｍｍの傾斜形状とした例であるが、比較例１より大幅なスプラッシュ低減効果が得られた。実施例４および比較例２は、通板速度を４．０ｍ／ｓまで高速化した例であるが、比較例２ではスプラッシュの発生が多発し、操業不能な状況であったのに対し、実施例４では、現状の２．５ｍ／ｓより良い品質レベルでの操業が可能になった。
【産業上の利用可能性】
【００３８】
本発明の装置は、スプラッシュの発生を低減し、表面外観に優れる溶融金属めっき鋼帯の製造設備として利用することができる。本発明の装置は、高速通板時にもスプラッシュの発生を抑制できるので、表面外観に優れる溶融金属めっき鋼帯を高い生産性を維持して製造する装置として利用することができる。
【図面の簡単な説明】
【００３９】
【図１】一般的な溶融金属めっき鋼帯製造装置を示す図。
【図２】本発明の溶融金属めっき鋼帯製造装置の一実施形態を示す図。
【図３】本発明の溶融金属めっき鋼帯製造装置に設置する整流板の断面形状の一実施形態および整流板周辺の溶融金属の流れを示す図。
【図４】整流板の設置方法を説明する図。
【図５】本発明の溶融金属めっき鋼帯製造装置に設置する整流板の断面形状の別の実施形態を説明する図。
【図６】本発明の溶融金属めっき鋼帯製造装置に設置する整流板の断面形状の別の実施形態を説明する図。
【符号の説明】
【００４０】
１    整流板
２    鋼帯
３    ガスワイピングノズル
４    浴上サポートロール
５    浴内サポートロール
６    シンクロール
７    溶融金属めっき浴
８    めっき槽
１１    浴内サポートロールに随伴する流れ
１２    鋼帯に随伴する流れ
１３    浴内サポートロールに随伴する流れにより発生する流れ
【図１】
0005549050.tif 000003
【図２】
0005549050.tif 000004
【図３】
0005549050.tif 000005
【図４】
0005549050.tif 000006
【図５】
0005549050.tif 000007
【図６】
0005549050.tif 000008